상기 2 - 1 에서 제조 한 주형 0 . 5 ~ 1 . 5 g 을 에탄올 4 . 59 g 에 분산 시키 고 10 시간 동안 교반 하 였 다 . 이어서 TEOS ( tetraethyl orthosilicate ) 1 . 09 g 과 암모니아수 5 . 23 g 을 각각 5 시간 간격 으로 가하 고 교반 하 여 가수 분해 에 의해 생성 된 실리카 를 주형 에 피복 시켰 다 . 이때 , 암모니아수 : TEOS : 에탄올 의 몰 비율 은 30 : 1 : 20 으로 유지 하 였 다 . 반응 종료 후 슬러리 를 여과 하 고 에탄올 과 증류수 로 세척 하 였으며 , 70 ℃ 에서 진공 건조 하 여 실리카 피복 된 주형 을 얻 었 다 . 얻 어 진 실리카 피복 된 주형 을 승 온 속도 20 ℃/ min 로 승 온 시킨 후 400 ℃ 에서 1 시간 동안 소성 하 고 , 3 N 염산 용액 250 ㎖ 로 상온 에서 1 시간 동안 처리 하 여 주형 을 제거 하 였 다 . 그 다음 , 여액 의 pH 가 약 7 이 되 도록 잔유 물 을 충분히 세정 하 고 90 ℃ 에서 24 시간 동안 진공 건조 하 여 실리카 구 조체 를 얻 었 다 . 상기 제조 한 실리카 구조 체의 입경 은 약 0 . 9 ~ 1 . 0 ㎛ 이 었 다 .